СПОСОБ ПОЛИМЕРИЗАЦИИ ДЛЯ ПОЛУЧЕНИЯ ПОЛИОЛЕФИНОВ

2
1
12
1. Способ полимеризации в растворе одного или более α-олефинов формулы CH=CHR, где R является H или алкильным радикалом C-C, приводящий к образованию растворимого в реакционной среде полимера, указанный способ, включает:
(a) полимеризацию в растворе одного или более α-олефинов в присутствии алюминийорганических соединений и каталитической системы, включающей соединение переходного металла как компонент катализатора, с образованием раствора полимера;
(b) нагнетание давления и перенос посредством винтового насоса, полученного на стадии а) раствора полимера на последующие стадии для удаления непрореагировавших мономеров из полимера;
2
способ, отличающийся тем, что к раствору полимера добавляют воду в точке ввода перед насосом (по технологической схеме) со значениями молярного отношения HO/Al, заключенными между 0,5 и 8,0.
2
2. Способ по п.1, где упомянутое молярное отношение HO/Al заключено между 1,0 и 4,0.
3. Способ по п.1, где упомянутой каталитической системой на стадии а) является катализатор Циглера-Натта и/или каталитическая система с единым активным центром.
4. Способ по п.1, где полимеризация на стадии а) выполняется в емкостном реакторе при постоянном перемешивании или статическом реакторе смешения.
5. Способ по п.1, где полимеризуемый α-олефин является 1-бутеном и стадия полимеризации (а) осуществляется в жидком мономере.
6. Способ по п.5, где полимеризация 1-бутена в растворе выполняется при температуре, заключенной в интервале от 65 до 85°С, в то время как давление заключено между 8 и 40 атм.
7. Способ по п.1, где полимеризуемый α-олефин является пропиленом и полимеризация по стадии а) выполняется в присутствии среды полимеризации, выбранной из парафинового, изопарафинового, нафтенового или ароматического углеводородного растворителя.
8. Способ по п.7, где полимеризация пропилена в растворе выполняется при температуре, заключенной в интервале от 80 до 180°С, в то время как давление заключено между 15 и 100 атм.
3
1
12
9. Способ по п.1, где упомянутое алюминийорганическое соединение является алкилалюминиевым соединением формулы AlR, где R = алкильный радикал С-С.
10. Способ по п.9, где упомянутое алкилалюминиевое соединение выбирается среди триэтилалюминия, триизобутилалюминия, три-н-бутилалюминия, три-н-гексилалюминия, три-н-октилалюминия.
11. 13. Способ по п.1, где упомянутый раствор полимера на стадии b) нагнетается упомянутым винтовым насосом при давлении нагнетания от 50 до 100 атм.